(57)【要約】【課題】層間剥離強度を向上させた生分解性樹脂エマルジョン含浸紙を提供する。【解決手段】カチオン性の湿潤紙力剤を対パルプ当たり１．０％以上添加して得られた原紙を用いてこれに生分解性樹脂エマルジョンを含浸する。【選択図】なし【特許請求の範囲】
【請求項１】
カチオン性の湿潤紙力剤を対パルプ当たり１．０％以上添加して得られた原紙に生分解性樹脂エマルジョンが含浸された生分解性樹脂含浸紙。
【発明の詳細な説明】
【技術分野】
【０００１】
本発明は、生分解性樹脂エマルジョンを含浸した紙に関する。更に詳しくは紙の層間剥離強度を向上させた生分解性樹脂含浸紙に関する。
【背景技術】
【０００２】
紙に樹脂エマルジョンを含浸して得られる含浸紙は紙の各種物性を向上させる手段として広く用いられている。このうち向上させたい強度物性としては乾湿抗張力、破裂度、層間剥離強度、耐折度、耐磨耗性等があるが、層間剥離強度はとりわけ重要な物性である。そして、樹脂エマルジョンを含浸してこの物性を向上させた各種用途の含浸紙が生産されている。
【０００３】
これらに用いられる樹脂の素材としては、（メタ）アクリル酸エステル系重合体及びそれとスチレン、アクリロニトリル、あるいは酢酸ビニルとの共重合体、エチレン−酢酸ビニル共重合体、SBR,MBR,NBR、並びにポリウレタン系等が用いられてきた。しかしながら、これらの樹脂エマルジョンは非生分解性であるため、使用後廃棄されても分解しない。
【０００４】
近年、微生物により生分解する生分解性熱可塑性樹脂の開発が進み、フィルム、繊維あるいは成型品として各種用途に用いられてきている。また、エマルジョンも開発されいくつかの用途が検討されている。そして、これを用いた含浸紙も検討されている。しかしながら、生分解樹脂エマルジョンだけでは強度が不十分であり実用性に乏しい。
【０００５】
強度向上方法のひとつとして生分解性樹脂エマルジョンに脂肪族ポリイソシアネート化合物を配合する方法が提案されており、含浸紙への応用が記載されている（特許文献１）。
しかしながら、物性として耐折度及び乾湿裂断長の向上が示されているが層間剥離強度についてはなんら記載されていない。また、具体的な例としては生分解性樹脂エマルジョンに同じく脂肪族ポリイソシアネート化合物を配合して含浸した建設工事用シート（特許文献2）があるが、これは生分解性樹脂織編物の機械的強度及び耐水性の向上を目標としたものであり、層間剥離強度についてはなんら言及されていない。
【特許文献１】特開２００２−３７１２５９号公報
【特許文献２】特開２００５−１６３４７６号公報
【発明の開示】
【発明が解決しようとする課題】
【０００６】
本発明の目的は生分解性樹脂エマルジョンを用いて層間剥離強度を向上させた含浸紙を提供することである。
【課題を解決するための手段】
【０００７】
本発明者は、上記課題を解決すべく鋭意検討した結果、カチオン性の湿潤紙力剤を対パルプ当たり１．０％以上添加して得た原紙に生分解性樹脂エマルジョンを含浸することにより課題が解決できることを見出し、本発明を完成するに至った。
【発明の効果】
【０００８】
本発明は、カチオン性の湿潤紙力剤を対パルプ当たり１．０％以上添加した原紙に生分解性樹脂エマルジョンを含浸することにより層間剥離強度が向上するという効果を奏する。
【発明を実施するための最良の形態】
【０００９】
以下、本発明を詳細に説明する。
本発明に用いられる生分解性樹脂エマルジョンとは、生分解性脂肪族ポリエステルのエマルジョンであり、具体的にはポリブチレンサクシネート系、ポリカプロラクトン系、ポリ乳酸系等のエマルジョンがある。また、これに生分解性の可塑剤エマルジョンを含んでもよい。
【００１０】
本発明において、含浸される原紙の繊維素材はセルロースパルプを主体としてこれに生分解性の化学繊維（レーヨン）や合成繊維（ポリ乳酸繊維等）を含んでもよい。セルロースパルプは離解のみでも叩解して用いてもよい。更に、原紙には無機填料顔料を含んでもよい。
【００１１】
本発明において用いられるカチオン性の湿潤紙力剤としてはポリアミドポリアミン・エピクロロヒドリン、キトサン、ポリビニルアミン等がある。
【００１２】
本発明において、添加されるカチオン性の湿潤紙力剤は対パルプ当たり１．０％以上とする必要がある。湿潤強度を必要とする紙に対し用いられる湿潤紙力剤の添加率は一般には対パルプ当たり０．１％から０．５％であるが、含浸紙の層間剥離強度を向上させるためには１．０％以上を必要とする。しかし添加率があまり多くなるとパルプへの定着が不十分になりマシンのウェットエンドの設備が汚れ易くなるし、含浸紙の層間剥離強度はレベルオフしてくる。通常４．０％以下が好ましい。
【００１３】
本発明において、カチオン性の湿潤紙力剤以外にアニオン性の紙力剤を添加してもよい。通常これを添加することにより湿潤紙力の相乗効果を示すものである。具体的にはCMCやアニオン性のアクリルアミド系樹脂が用いられる。
【００１４】
以下に実施例を挙げて本発明を具体的に説明する。実施例中の含浸率とは含浸後の紙の重量に対する含浸剤固形分重量の割合を言う。
【００１５】
実施例１
パルプ配合をNBKP/LBKP＝４／６として６００mlCSFに叩解したパルプに湿潤紙力剤(荒川化学工業製AF-255)を対パルプ当たり１．０％添加して手漉紙を得た。この手漉紙にポリ乳酸エマルジョン(第一工業製薬製プラセマL110)/可塑剤エマルジョン（第一工業製薬製サプラセマPCZ）＝（固形分比）１００／３０の配合のエマルジョンを含浸率２５％及び３５％になるように含浸し乾燥後１２０℃×３分熱処理した。これらの含浸紙の層間剥離強度は２５％含浸紙で２２０g/15mm、３５％含浸紙で２８０g/15mmであった。
【００１６】
比較例１
実施例１において、湿潤紙力剤(荒川化学工業製AF-255)を対パルプ当たり０．３％添加した以外は同じ方法で手漉き及び含浸を行ない含浸紙を得た。これらの含浸紙の層間剥離強度は２５％含浸紙で１５０g/15mm、３５％含浸紙で２３０g/15mmであった。
【００１７】
実施例２
LBKP１００％からなるパルプを５００mlCSFに叩解し、これに湿潤紙力剤(荒川化学工業製AF-255)を対パルプ当たり２．０％添加して手漉紙を得た。この手漉紙にポリブチレンサクシネートエマルジョン（昭和高分子製ビオノーレエマルジョンEM-301）を含浸率２５％及び３５％になるように含浸し乾燥後１２０℃×３分熱処理した。これらの含浸紙の層間剥離強度は２５％含浸紙で１８０g/15mm、３５％含浸紙で２５０ｇ/15mmであった。
【００１８】
比較例２
実施例２において、湿潤紙力剤(荒川化学工業製AF-255)を対パルプ当たり０．５％添加した以外は同じ方法で手漉き及び含浸を行ない含浸紙を得た。これらの含浸紙の層間剥離強度は２５％含浸紙で１２０g/15mm、３５％含浸紙で１７０g/15mmであった。
【００１９】
実施例３
LBKP１００％からなるパルプを５００mlCSFに叩解し、これに湿潤紙力剤(荒川化学工業製AF-255)を対パルプ当たり２．０％、更にCMC（平均分子量７０万、DS＝０．９）水溶液を対パルプ当たり固形分で０．５％添加して手漉紙を得た。この手漉紙にポリ乳酸エマルジョン(第一工業製薬製プラセマL110)/可塑剤エマルジョン（第一工業製薬製サプラセマPCZ）＝（固形分比）１００／１５の配合のエマルジョンを含浸率２５％及び３５％になるように含浸し乾燥後１２０℃×３分熱処理した。これらの含浸紙の層間剥離強度は２５％含浸紙で３１０g/15mm、３５％含浸紙で３６０g/15mmであった。
【００２０】
比較例３
実施例３において、湿潤紙力剤(荒川化学工業製AF-255)を対パルプ当たり０．５％添加した以外は同じ方法で手漉き及び含浸を行ない含浸紙を得た。これらの含浸紙の層間剥離強度は２５％含浸紙で２１０g/15mm、３５％含浸紙で２５０g/15mmであった。
【００２１】
実施例４
LBKP１００％からなるパルプを５００mlCSFに叩解し、これに湿潤紙力剤(荒川化学工業製AF-255)を対パルプ当たり３．０％添加して手漉紙を得た。この手漉紙にポリ乳酸エマルジョン(第一工業製薬製プラセマL110)/可塑剤エマルジョン（第一工業製薬製サプラセマPCZ）＝（固形分比）１００／３０の配合のエマルジョンを含浸率２５％及び３５％になるように含浸し乾燥後１２０℃×３分熱処理した。これらの含浸紙の層間剥離強度は２５％含浸紙で２８０g/15mm、３５％含浸紙で３００g/15mmであった。
【００２２】
比較例４
実施例４において、湿潤紙力剤(荒川化学工業製AF-255)を対パルプ当たり０．５％添加した以外は同じ方法で手漉き及び含浸を行い含浸紙を得た。これらの含浸紙の層間剥離強度は２５％含浸紙で２００g/15mm、３５％含浸紙で２４０g/15mmであった。
【００２３】
比較例５
比較例４において、予め脂肪族ポリイソシアネート化合物（昭和高分子製KBX-0501）を水に分散しておき、ポリ乳酸エマルジョン(第一工業製薬製プラセマL110)/可塑剤エマルジョン（第一工業製薬製サプラセマPCZ）/KBX-0501＝（純分比）１００／３０／３の配合のエマルジョンを含浸率２５％及び３５％になるように含浸し乾燥後１２０℃×３分熱処理した。これらの含浸紙の層間剥離強度は２５％含浸紙で２１０g/15mm、３５％含浸紙で２５０g/15mmであり、比較例４に対し層間剥離強度の顕著な向上効果は見られなかった。
【産業上の利用可能性】
【００２４】
以上説明してきたように、本発明の生分解性樹脂含浸紙は層間剥離強度が向上されているので、これまで非生分解性樹脂エマルジョンを用いて含浸してきた各種含浸紙への応用が期待できる。